(57)【要約】【課題】セレン含有水を金属チタンとそれよりも卑な金属との混合物又は合金と接触させ、該卑な金属の一部を溶出させることによりセレンを還元するセレン含有排水の処理方法及び装置において、セレン含有水が亜硫酸イオン、チオ硫酸イオン、亜硝酸イオンなどを含んでいてもセレンを効率よく処理することができるようにする。【解決手段】セレン含有水を、金属チタンとチタンより卑な金属との混合物の充填層７Ａと接触させて、前記卑な金属の単体の一部を溶出させることにより、該セレン含有水中のセレンを還元処理するセレン含有水の処理方法及び装置において、該還元処理に先立ち、前記セレン含有水をオゾン酸化槽１で酸化処理する。【選択図】図１
2015039652.tif 000002
【特許請求の範囲】
【請求項１】
セレン含有水を、金属チタンとチタンより卑な金属との混合物又は合金と接触させて、前記卑な金属の単体の一部を溶出させることにより、該セレン含有水中のセレンを還元処理するセレン含有水の処理方法において、
該還元処理に先立ち、前記セレン含有水を酸化処理することを特徴とするセレン含有水の処理方法。
【請求項２】
請求項１において、前記卑な金属は、アルミニウム、亜鉛及びスズよりなる群から選ばれる少なくとも１種であることを特徴とするセレン含有水の処理方法。
【請求項３】
請求項１又は２において、前記セレン含有水が亜硫酸イオン、チオ硫酸イオン及び亜硝酸イオンの少なくとも１種を含有することを特徴とするセレン含有水の処理方法。
【請求項４】
請求項１ないし３のいずれか１項において、前記酸化処理が、オゾンによる酸化処理であることを特徴とするセレン含有水の処理方法。
【請求項５】
請求項１ないし４のいずれか１項において、前記還元処理後の水を固液分離して不溶化したセレンを回収することを特徴とするセレン含有水の処理方法。
【請求項６】
請求項５において、前記混合物又は合金へのセレン含有水の通水を停止し、該混合物又は合金を水で洗浄する工程を有し、この洗浄排水を固液分離して洗浄排水中の不溶化セレンを回収することを特徴とするセレン含有水の処理方法。
【請求項７】
請求項５又は６において、固液分離される水を空気で曝気処理した後、前記固液分離を行うことを特徴とするセレン含有水の処理方法。
【請求項８】
請求項５ないし７のいずれか１項において、前記固液分離は濾過であることを特徴とするセレン含有水の処理方法。
【請求項９】
請求項１ないし８のいずれか１項において、前記還元処理で発生する水素を回収することを特徴とするセレン含有水の処理方法。
【請求項１０】
請求項９において、前記還元処理で発生したガスを硫化水素吸収材及びアルカリスクラバーの少なくとも一方で処理した後、水素を回収することを特徴とするセレン含有水の処理方法。
【請求項１１】
セレン含有水を、金属チタンとチタンより卑な金属の単体との混合物又は合金と接触させて、前記卑な金属の一部を溶出させることにより該セレン含有水中のセレンを還元処理する還元処理手段を有するセレン含有水の処理装置において、
前記セレン含有水の酸化処理手段を有し、該酸化処理手段の処理水が前記還元処理手段に導入されることを特徴とするセレン含有水の処理装置。
【請求項１２】
請求項１１において、前記卑な金属は、アルミニウム、亜鉛及びスズよりなる群から選ばれる少なくとも１種であることを特徴とするセレン含有水の処理装置。
【請求項１３】
請求項１１又は１２において、前記還元処理手段からの水中の不溶化セレンを回収する不溶化セレン回収手段を備えたことを特徴とするセレン含有水の処理装置。
【請求項１４】
請求項１３において、前記回収手段は前記還元処理手段からの水を曝気する曝気手段と、該曝気手段からの水を固液分離して不溶化セレンを分離する固液分離手段を有することを特徴とするセレン含有水の処理装置。
【請求項１５】
請求項１１ないし１４のいずれか１項において、前記還元処理で発生する水素の回収手段を備えたことを特徴とするセレン含有水の処理装置。
【請求項１６】
請求項１５において、前記水素回収手段は、前記還元処理手段からのガスを処理する硫化水素吸着手段又はアルカリスクラバーを有することを特徴とするセレン含有水の処理装置。
【発明の詳細な説明】
【技術分野】
【０００１】
本発明は、セレン含有水を、金属チタンとチタンより卑な金属との混合物又は合金と接触させて還元処理する方法及び装置に係り、特にセレン含有水が亜硫酸イオン、チオ硫酸イオン、亜硝酸イオンなどを含んでいるセレン含有水の処理方法及び装置に関する。
【背景技術】
【０００２】
石炭ガス化排水等のセレン含有水を、金属チタン粒子とそれよりも卑な金属粒子（例えばアルミニウム粒子）との混合物と接触させ、その際にｐＨを下げるなどしてアルミニウム等を溶出させることにより、局部電池作用で排水中のセレンを還元処理することにより除去するセレンの処理方法が知られている（特許文献１，２）。
【先行技術文献】
【特許文献】
【０００３】
【特許文献１】特開２００８−３００２０号公報
【特許文献２】特開２００９−１１９１４号公報
【発明の概要】
【発明が解決しようとする課題】
【０００４】
セレン含有水を金属チタンと他の１種類以上の金属との合金または混合物と接触させて処理するセレン含有水の処理方法では、原水に亜硫酸イオンやチオ硫酸イオンが含まれていた場合、これらも同時に還元され、硫化水素が発生する。また、この還元反応で発生する電子がこれら物質の還元に使われるため、セレン処理性能も低下する。また、中間生成物である元素態イオウが還元塔内に蓄積し、処理性能に影響するだけでなく、還元塔の差圧上昇につながる。
【０００５】
亜硝酸イオンは、還元されてアンモニウムイオンになることから、亜硫酸イオンやチオ硫酸イオンと同様に、還元反応で発生する電子を浪費してセレン処理性能を低下させるので、予め除去するのが望ましい。
【０００６】
本発明は、セレン含有水を金属チタンとそれよりも卑な金属との混合物又は合金と接触させ、該卑な金属の一部を溶出させることによりセレンを還元するセレン含有排水の処理方法及び装置において、セレン含有水が亜硫酸イオン、チオ硫酸イオン、亜硝酸イオンなどを含んでいてもセレンを効率よく処理することができるようにすることを目的とする。
【課題を解決するための手段】
【０００７】
本発明のセレン含有水の処理方法は、セレン含有水を、金属チタンとチタンより卑な金属との混合物又は合金と接触させて、前記卑な金属の単体の一部を溶出させることにより、該セレン含有水中のセレンを還元処理するセレン含有水の処理方法において、該還元処理に先立ち、前記セレン含有水を酸化処理することを特徴とする。
【０００８】
本発明のセレン含有水の処理装置は、セレン含有水を、金属チタンとチタンより卑な金属の単体との混合物又は合金と接触させて、前記卑な金属の一部を溶出させることにより該セレン含有水中のセレンを還元処理する還元処理手段を有するセレン含有水の処理装置において、前記セレン含有水の酸化処理手段を有し、該酸化処理手段の処理水が前記還元処理手段に導入されることを特徴とする。
【０００９】
前記卑な金属としては、アルミニウム、亜鉛及びスズよりなる群から選ばれる少なくとも１種が好ましい。
【００１０】
本発明は、前記セレン含有水が亜硫酸イオン、チオ硫酸イオン及び亜硝酸イオンの少なくとも１種を含有する場合に好適である。
【００１１】
前記酸化処理としては、オゾンによる酸化処理が好ましい。
【００１２】
本発明では、前記還元処理手段からの水中の不溶化セレンを回収することが好ましく、特に、前記還元処理手段からの水を必要に応じ曝気した後、固液分離して不溶化セレンを分離して回収することが好ましい。
【００１３】
本発明では、前記還元処理で発生する水素を回収してもよい。この場合、前記還元処理手段からのガスを硫化水素吸着手段又はアルカリスクラバーで処理して回収することが好ましい。
【発明の効果】
【００１４】
本発明は、セレン含有水を金属チタンとそれよりも卑な金属との混合物又は合金と接触させ、該卑な金属の一部を溶出させることによりセレンを還元するセレン含有排水の処理方法及び装置において、セレン含有水をチタン等の金属と接触させる処理の前処理として酸化処理する。これにより、還元処理を阻害する物質が酸化され、還元処理が効率よく行われる。例えば、亜硫酸イオンとチオ硫酸イオンについては硫酸イオンに、亜硝酸イオンについては硝酸イオンに酸化することにより、硫化水素の発生を抑えると共に、セレン処理効率を向上させることができる。
【図面の簡単な説明】
【００１５】
【図１】本発明のセレン含有水の処理装置の実施の形態を示す系統図である。
【図２】本発明のセレン含有水の処理装置の実施の形態を示す系統図である。
【図３】本発明のセレン含有水の処理装置の実施の形態を示す系統図である。
【発明を実施するための形態】
【００１６】
以下に本発明のセレン含有水の処理方法及び処理装置の実施の形態を詳細に説明する。
【００１７】
本発明において処理対象となるセレン含有水は、セレンとしてセレン酸のような６価セレン、亜セレン酸のような４価セレンを含むものであり、例えば、非鉄金属の精錬工程からの精錬排水、石炭燃焼ガスの排煙脱硫工程からの排煙脱硫排水、セレンを原材料、添加材として使用する工場からの各種工場排水などがあげられる。
【００１８】
本発明の処理対象とするセレン含有水は、亜硫酸イオン、チオ硫酸イオン及び亜硝酸イオンの少なくとも一種を含む。上記の排水には、亜硫酸イオン、チオ硫酸イオン、亜硝酸イオンなどが含まれており、その含有量は通常１ｍｇ／Ｌ以下であるが多い場合には合計で１０〜１００ｍｇ／Ｌ程度含まれることもある。本発明では、セレン含有水に亜硫酸イオン、チオ硫酸イオン及び亜硝酸イオンがこのように合計で１００ｍｇ／Ｌ程度含まれていても十分にセレンを還元処理することができる。
【００１９】
セレン含有水をチタンと卑金属の混合物又は合金（以下、混合物等ということがある。）と接触させると、水中に卑金属イオンが溶出する。この卑金属が溶出する際に生成する電子は、金属チタンの表面に移動し、金属チタン表面でセレン含有水中のセレン、例えば６価のセレンが以下の反応式に従って還元処理される。  
ＳｅＯ４２−＋６ｅ−＋８Ｈ＋  →  Ｓｅ０＋４Ｈ２Ｏ
【００２０】
この際、セレン含有水中に亜硫酸イオン、チオ硫酸イオン、亜硝酸イオンなどが存在すると、前述の通り、硫化水素が発生したり、セレン処理性能が低下したりするという問題があった。そこで、本発明は、セレン含有水を前処理として酸化処理し、亜硫酸イオン、チオ硫酸イオンを硫酸イオンに、また亜硝酸イオンを硝酸イオンに酸化する。
【００２１】
酸化処理手段としては、オゾン処理、空気曝気、過酸化水素添加、次亜塩素酸ナトリウム添加、過硫酸塩添加など、さまざまな方法があるが、オゾン処理が好適である。
【００２２】
オゾン処理は、処理コストは高いものの、亜硫酸イオン、チオ硫酸イオン、亜硝酸イオン全てに対する酸化力が強く、反応槽出口のオゾン濃度やＯＲＰ値を測定しながら添加することで、残留オゾン濃度を最小限に抑えることができるため、セレン処理への影響もきわめて小さい。
【００２３】
オゾン添加量は亜硫酸イオン、チオ硫酸イオン、亜硝酸イオン濃度によるが、これらの濃度の変動に追随できるよう、オゾン酸化槽出口において残留オゾン濃度またはＯＲＰを測定し、これらが所定値になるようにオゾン添加濃度を制御するのが望ましい。なお、残留オゾン濃度の目安は０．０１〜０．０２ｍｇ／Ｌが好ましい。ＯＲＰを目安とする場合は、ｐＨによって異なるが、ｐＨ７で３００〜４００ｍＶ、ｐＨ９で２００〜３００ｍＶとなるようにオゾン添加量を制御するのが望ましい。
【００２４】
なお、オゾン処理以外の上記の酸化処理方法は、オゾン処理に比べて次のような点で劣る。即ち、空気曝気は、チオ硫酸イオンや亜硝酸イオンに対する酸化力が弱い。過酸化水素添加は、チオ硫酸イオンに対する酸化力が弱い。過酸化水素が残留すると還元処理に悪影響を及ぼす。次亜塩素酸ナトリウム添加は、アンモニウムイオン共存下においてクロラミンを生成する。残留塩素は還元処理に悪影響を及ぼす。過硫酸塩添加は、チオ硫酸イオンに対する酸化力が弱い。過硫酸イオンが残留すると還元処理に悪影響を及ぼす。
【００２５】
上記の酸化処理により、セレン含有水中の亜硫酸イオン等を酸化処理した水は、次いで還元処理に供する。
【００２６】
この還元処理で用いるチタン／卑金属混合物等の卑金属には、チタンよりも卑の各種の金属を用いることができるが、卑金属イオン溶出後のｐＨ調整により生成する水酸化物からなる汚泥が白色を呈するものが好ましい。即ち、汚泥が白色であると、褐色などに着色している場合に比べて、汚泥の処分が容易である。白色の汚泥を生成する卑金属であって、好ましいものとしては、アルミニウム、亜鉛（Ｚｎ）、スズ（Ｓｎ）などがあり、特に、アルミニウムは溶解性の面でも優れており、本発明では好適に使用できる。卑金属としては、１種の金属のみでもよいが、２種以上の複数の金属の混合物又は合金であってもよい。
【００２７】
チタン／卑金属混合物等の形状は、表面積が大きいものであることが好ましい。例えば、粒径１０μｍ〜５ｍｍ程度の粉状物、粒状物、繊維状物、微細薄膜状（鱗片状）物などを使用することができる。チタン／卑金属混合物は、同形状、同寸法の金属チタンと卑金属単体との混合物であってもよく、形状ないしは寸法の異なる金属チタンと卑金属単体との混合物であってもよい。また、金属チタン、卑金属単体の各々に異なる形状、異なる寸法のものが混在していてもよい。なお、金属チタンとしては、比表面積が大きいことから、スポンジチタンを用いることが好ましい。
【００２８】
チタン／卑金属混合物等の金属チタンと卑金属との割合は、金属チタンが多いと卑金属の溶解の際に生じた電子が金属チタン表面に移動する量が増え、金属チタン表面で還元されるセレン量が増加して還元効率が向上するが、卑金属の割合が少な過ぎると卑金属の溶解の際に生じた電子のうち、多くが卑金属表面で放出されてしまい、金属チタン表面に移動してセレンの還元に寄与する電子量が少なくなり非効率的である。従って、金属チタンの容積Ｔと卑金属単体の容積Ｍとの比Ｔ／Ｍは、１／４以上、特に１／２以上であることが好ましく、また、４／１以下、特に１／１以下であることが好ましい。卑金属としては特にアルミニウムが好適であり、金属チタンの容積をＴとし、アルミニウムの容積をＡとした場合、Ｔ／Ａが１／４〜４／１特に１／２〜２／１であると、きわめて効率よくセレンを還元処理することができる。
【００２９】
酸化処理水とチタン／卑金属混合物等との接触方式には特に制限はなく、反応槽に酸化処理水を導入し、チタン／卑金属混合物等を添加して接触させる還元反応槽であってもよく、また、チタン／卑金属混合物等を充填した充填層に酸化処理水を通水する還元反応塔であってもよい。
【００３０】
また、この還元処理は、卑金属の溶出速度を高めるために、酸性条件下で行うことが好ましい。ここで、酸性条件とするための酸添加量は、予め求めておいた卑金属（例えばアルミニウム）溶出量とセレン除去率との関係から、必要な卑金属溶出量を算出し、その卑金属溶出量とするために必要な酸（例えば塩酸）添加量に換算して求めることができる。即ち、卑金属溶出量とセレン除去率には相関があるため、目的のセレン除去率が得られるような卑金属溶出量となるように必要な酸添加量を決定することができる。また、簡便にｐＨを１〜３、特に１．５〜２．５の範囲を好適な範囲としてもよい。
【００３１】
このような還元処理により、セレン含有水中のセレン、例えば、６価セレンは大部分が０価のセレンとなり、チタン／卑金属混合物等の表面に析出して除去される。残余のセレンは６価から低価数、例えば４価のセレンに還元され、凝集処理により沈殿しやすい形態となる。
【００３２】
本発明においては、上記の還元処理後、還元処理水を凝集分離処理することが好ましい。凝集分離処理は、還元処理水のｐＨを調整して、溶出した卑金属等を水酸化物などの不溶性化合物として析出させ、析出した金属化合物を固液分離することによって行われる。
【００３３】
還元処理水のｐＨ調整は、通常、水酸化ナトリウム、水酸化カリウム、消石灰などのアルカリを添加して行う。金属チタンとともに使用した卑金属がアルミニウムである場合、還元処理水にアルカリを添加して、溶解アルミニウムを水酸化アルミニウムとして析出させる。この場合、アルカリの添加により還元処理水のｐＨを５〜８に調整するのがよく、ｐＨ４以下又はｐＨ９以上では水酸化アルミニウムは溶解するので、不適当である。金属チタンとともに使用した卑金属が亜鉛である場合は、還元処理水を９〜１０にｐＨ調整することにより、亜鉛を水酸化物として析出させることができる。
【００３４】
上記のｐＨ調整によって金属化合物を析出させる際、有機凝集剤、無機凝集剤を添加して、固液分離性を向上させることができる。
【００３５】
析出した金属化合物を水中から分離するために、固液分離操作を行う。固液分離は、通常用いられる任意の方法を採用することができ、沈殿、濾過、遠心分離、膜分離などにより、処理水と不溶性金属化合物からなる汚泥とに分離する。
【００３６】
還元処理水のｐＨ調整、固液分離により、還元処理時に溶出した卑金属が不溶化され、水中から分離され、金属を含まない処理水として排出される。また、この溶出金属が不溶性化合物、例えば、水酸化アルミニウムとして析出する際、水中に残留する還元された低価のセレンも水酸化アルミニウムのフロックに吸着され、共沈現象により析出する。
【００３７】
また、セレン含有排水にフッ素及び又はホウ素が共存している場合、チタン／卑金属混合物等の卑金属としてアルミニウムを採用すると、還元処理後、ｐＨ調整により水酸化アルミニウムが析出する際、フッ素及び／又はホウ素も共沈現象により析出させて除去することができる。
【００３８】
このような還元処理により、セレン含有水中のセレンは通常０．１ｍｇ／Ｌ以下の濃度に除去される。
【００３９】
＜不溶化したセレンを回収する態様＞
セレン含有水を金属チタンと金属アルミニウムとの混合物と接触させ、金属アルミニウムの一部を溶出させることによりセレンを還元し、さらに溶解したアルミニウムを凝集処理するセレン含有排水の処理方法においては、排水中セレンの９０％以上が、金属混合物等が充填された還元塔において元素態セレン（０価）にまで還元され、不溶化する。
【００４０】
不溶化した元素態セレンの通常５０％〜７０％は還元塔処理水に移行する。処理条件にもよるが、排水中セレン濃度２ｍｇ／Ｌの場合、還元塔処理水には全セレンが１．０〜１．４ｍｇ／Ｌ、アルミニウムが１００〜２００ｍｇ／Ｌ、チタンが２〜４ｍｇ／Ｌ程度共存する。還元塔処理水のｐＨは通常３〜４であるため、チタンは大部分が不溶化しているが、アルミニウムはほとんどが溶解している。この状態で還元塔処理水を濾過器で濾過することにより、不溶化セレンを還元塔処理水から選択的に除去することができる。そして濾過処理後の濾過器の濾材を洗浄することにより、セレンが濃縮された濾過器洗浄排水を得ることができる。濾過器洗浄排水中には、セレンの他、不溶化したチタンやアルミニウムも含まれるが、セレン含有量の高い固形物が回収される。排水中のセレン濃度にもよるが、排水中セレン濃度１〜５ｍｇ／Ｌにおいて、セレン含有量５〜１０％程度の固形物が回収される。
【００４１】
不溶化した元素態セレンの通常３０％〜５０％は還元塔処理水に移行せず、還元塔内の金属混合物等の充填層内に蓄積する。これを洗浄することにより、セレンが濃縮された還元塔洗浄排水が得られる。処理条件にもよるが、排水中セレン濃度２ｍｇ／Ｌの場合、還元塔洗浄排水には全セレンが３０〜５０ｍｇ／Ｌ、アルミニウムが５０〜１００ｍｇ／Ｌ、チタンが５０〜１００ｍｇ／Ｌ程度共存する。還元塔洗浄排水のｐＨは通常３〜４であるため、チタンは大部分が不溶化しているが、アルミニウムはほとんどが溶解している。この状態で還元塔洗浄排水を濾過器で濾過することにより、洗浄排水中の不溶化セレンを処理水から選択的に除去することができる。そして濾過処理後の濾過器の濾材を洗浄することにより、セレンが濃縮された濾過器洗浄排水を得ることができる。濾過器洗浄排水中には、セレンの他、不溶化したチタンやアルミニウムも含まれるが、セレン含有量の高い固形物が回収される。排水中のセレン濃度にもよるが、排水中セレン濃度１〜５ｍｇ／Ｌにおいて、セレン含有量２〜１０％の固形物が回収される。
【００４２】
還元塔処理水および濾過器洗浄排水には不溶化した元素態セレン（０価）の他、還元されなかった６価セレンや４価セレン、さらには還元が過度に進むことにより生成する−２価セレンが微量に共存する場合がある。これらのうち、６価セレンについては後段の凝集沈殿においても除去できないため、結果として、凝集沈殿処理水に残留する。４価セレンは後段の凝集沈殿において除去可能である。−２価セレンは非常に不安定であり、溶存酸素により酸化される。ただし低ｐＨ域では０価セレンに酸化されやすい。よって、還元塔処理水を受ける還元塔処理水槽と、還元塔洗浄排水を受ける還元塔洗浄排水槽を曝気することで、セレンの回収率をさらに高めることができ、後段凝集沈殿への−２価由来のセレン負荷量を極力減らすことができる。
【００４３】
セレン含有量の高い固形物は、還元塔処理水および還元塔洗浄排水の濾過器による濾過および濾材の洗浄によって得られる。この濾材洗浄水は一旦セレン濃縮槽に受け、底部から引抜いたスラリーを遠心脱水機やフィルタープレス等で脱水することにより、セレン含有量の高い脱水ケーキを得ることができる。脱水機の形式は特に限定されないが、固形物の付着性が高い、元素態セレンが酸やアルカリに不溶であり化学洗浄しにくいなどの制約条件を考慮し、水による洗浄が容易な型式のものが望ましい。
【００４４】
濾過手段としては砂濾過、アンスラサイト濾過、膜濾過、長毛繊維濾過等があるが、通水温度が高い、固形物の付着性が高い、元素態セレンが酸やアルカリに不溶であり化学洗浄しにくい等の制約条件を考慮し、砂濾過、アンスラサイト濾過、またはこれらを併用した二層濾過を用いるのが望ましい。濾材の平均径は、濾過砂０．５〜１．０ｍｍ、アンスラサイト０．７〜２．０ｍｍ程度のものが効果的に固形分を固液分離できる。
【００４５】
＜水素を回収する態様＞
セレン含有水を金属チタンと金属アルミニウムとの混合物と接触させ、金属アルミニウムの一部を溶出させることによりセレンを還元し、さらに溶解したアルミニウムを凝集処理するセレン含有排水の処理方法においては、排水中セレンの９０％以上が、金属混合物等が充填された還元塔において元素態セレン（０価）にまで還元され、不溶化する。これを後段の凝集沈殿で除去することで、セレン濃度が低減された処理水を得ることができる。
【００４６】
この処理では水素ガスが副生成物として発生する。処理条件により異なるが、排水１ｍ３あたり１００〜４００Ｌの水素ガスが発生する。これを回収することにより、さまざまな用途に活用できる。例えば燃料や排水処理の還元剤として使用することができる。
【００４７】
還元塔からの発生ガスには微量な硫化水素が含まれる。これらは酸化鉄系の硫化水素吸収材を充填したカラムに発生ガスを通気することで除去が可能であり、純度の高い水素ガスが得られる。
【００４８】
酸化鉄系の硫化水素吸収材の代わりに、アルカリスクラバーに還元塔からの発生ガスを通気し、微量な硫化水素を除去しても良い。また、両者を組み合わせてもよく、この場合、順番は問わない。
【００４９】
従来の処理では、発生する水素を爆発限界以下にまで空気で希釈し、かつ希釈ガス中の微量臭気成分をアルカリスクラバーで除去していた。本発明において、水素ガス回収システムを付加することで、臭気成分を濃縮した状態で除去するため、臭気成分の除去効率を大幅に高めることができ、既設のスクラバーへの臭気物質の負荷を大幅に低減することができる。
【００５０】
［処理装置］
以下に、本発明のセレン含有水の処理装置の一実施形態を示す図１を参照して、本発明のセレン含有水の処理装置について説明する。
【００５１】
図１に示すセレン含有水の処理装置は、酸化処理手段としてオゾン酸化槽を用いる。
【００５２】
原水（亜硫酸イオン、チオ硫酸イオン又は亜硝酸イオンを含有するセレン含有水）は、オゾン酸化槽１に導入され、散気管１ａからオゾン含有ガスが吹き込まれ、オゾン酸化処理される。オゾン酸化槽１内には隔壁１ｂによって流出室１ｃが区画形成されており、オゾン酸化処理された水は、隔壁１ｂの下側を回り込んで流出室１ｃ内に流入する。この流出室１ｃにオゾン濃度計又はＯＲＰ計が設けられ、オゾン濃度又はＯＲＰが前述の所定範囲となるように散気管１ａからのオゾン含有ガスの吹込量が制御される。
【００５３】
オゾン酸化槽１からの水は、ｐＨ調整槽２に導入され、塩酸などの酸が添加手段２ａによって添加され、好ましくはｐＨ３〜５特に３．５〜４．５に調整される。また、この実施の形態では、酸以外にスケール分散剤が添加手段２ｂから添加される。スケール分散剤としては、アクリル酸系ポリマー、ポリリン酸塩などを用いることができるが、これに限定されない。
【００５４】
ｐＨ調整槽２からの水は、中継槽３、ポンプ４を経て熱交換器５に送水され、加温された後、配管６を介して還元塔７に送られる。この配管６において蒸気添加手段６ａから蒸気が添加されて４０〜８０℃特に５０〜６５℃に加温されると共に、酸添加手段６ｂから塩酸などの酸が添加され、ｐＨ１〜３特に１．５〜２．５にｐＨ調整される。この水が還元塔７に通水され、チタン／卑金属混合物等の充填層７Ａでセレンが還元除去される。
【００５５】
還元塔７から流出した還元処理水は、配管８、中継槽９、配管１０、ポンプ１１を介して熱交換器５に通水され、熱交換した後、配管１２を介してｐＨ調整槽１３に導入され、アルカリ添加手段１３ａからＮａＯＨなどのアルカリが添加され、ｐＨ７〜８程度に調整される。
【００５６】
ｐＨ調整槽１３からの水は凝集槽１４に導入され、凝集剤添加手段１４ａからポリマー凝集剤が添加され、凝集処理された後、沈殿槽１５に導入され、沈殿処理される。上澄水は処理水として配管１７から取り出される。沈降した汚泥の一部は返送配管１８によってｐＨ調整槽１３に返送され、残部は配管１９によって排出される。上記のポリマー凝集剤としてはポリアクリルアミド、アクリルアミド−アクリル酸ソーダ共重合体などが好適である。
【００５７】
前記還元塔７では硫化水素を含むガスが発生する。このガスは、塔頂から配管２０によって抜き出され、スクラバー２１によって硫化水素ガスが吸収処理される。
【００５８】
なお、還元塔７の通水条件としては次が好ましい。  
通水：上向流
充填層：アルミニウムとチタン(好ましくはスポンジチタン)の混合物
（混合（体積）比：Ａｌ／Ｔｉ＝４〜１／４、好ましくは２〜１／２）
通水温度：３０〜９０℃、好ましくは４０〜８０℃特に好ましくは５０〜６５℃
通水速度（ＳＶ）：１〜２０ｈｒ−１、好ましくは５〜１０ｈｒ−１
酸添加量：添加手段２ａ，６ｂからの添加量の合計として、原水中のセレン１ｍｇ／Ｌに対して１〜１００×１０−３Ｎ
【００５９】
＜セレンを回収する機構を備えた態様＞
図２を参照してセレンを回収する機構を備えたフローについて説明する。
【００６０】
図２では、中継槽９内の水の一部を配管３０及びポンプ３１によって濾過器３３に通水し、不溶化したセレンを濾別する。濾過された処理水は、配管３４から中継槽９に返送される。
【００６１】
また、この実施の形態では、還元塔７に洗浄水及び空気を供給して洗浄するために、配管６に洗浄水・空気の添加手段６ｃが接続されている。還元塔７への酸化処理水の通水を停止した状態で添加手段６ｃによって洗浄水及び空気を供給し、還元塔７内を洗浄水及び空気で洗浄する。このときの洗浄排水を配管３５から洗浄排水槽３６に導入する。この洗浄により充填層７Ａに付着していた不溶化セレンが剥離し、洗浄排水槽３６に流入する。この洗浄排水槽３６内の洗浄排水をポンプ３７、配管３８によって濾過器３３に通水し、濾過処理水を配管３４によって中継槽９に返送する。
【００６２】
濾過器３３の濾材に捕捉された不溶化セレンについては、濾過器３３を間欠的に逆洗することにより回収する。即ち、逆洗水槽４０内の水をポンプ４１及び配管４２によって濾過器３３の下部に供給し、濾過器３３内の濾材を逆洗する。そして、逆洗排水を濾過器３３の上部から配管４３を介して沈殿槽４４に導入して沈澱処理し、沈降した不溶化セレンを脱水機に送って脱水し、回収する。沈殿槽４４の上澄水は、配管４５によって逆洗水槽４０に返送する。
【００６３】
なお、濾過器３３に通水される還元塔洗浄排水を曝気してもよい。この曝気手段としては、散気管を用いてもよいが、水槽３６内を強撹拌して空気を巻き込ませるものであってもよい。図２のその他の構成は図１と同様であり、同一符号は同一部分を示している。
【００６４】
＜水素を回収する機構を備えた態様＞
図３を参照して、還元塔で発生する水素を回収する機構を備えたフローについて説明する。
【００６５】
この実施の形態では、還元塔７で発生した硫化水素を取り出すための配管２０は、中継槽９に接続されている。代りに、還元塔７の塔頂に水素回収配管５０が接続されている。塔頂ガスは、該配管５０からアルカリスクラバー５２に上向流にて通気される。このアルカリスクラバー５２では、塔底の水酸化ナトリウム等のアルカリ水溶液がポンプ５２ａ、循環配管５２ｂを介して塔上部のスプレーノズルから塔内に散液されており、ガス中の硫化水素やセレン化水素などの不純ガス成分が吸収分離される。スクラバー５２の流出ガスは、次いでミストセパレータ５１に導入され、ミストが分離される。このようにして不純ガス成分が分離された、水素を主体とするガスが水素タンク５３に導入され、貯留される。
【００６６】
なお、循環配管５２ｂにアルカリ水溶液の添加ライン５２ｃが接続されている。図３のその他の構成は図１と同様であり、同一符号は同一部分を示している。
【００６７】
図３ではアルカリスクラバー５２を用いているが、酸化鉄系の硫化水素吸収材充填塔を用いてもよい。この場合、ミストセパレータは充填塔の前段に設置することが好ましい。図３のフローにおいても、図２のように不溶化セレン回収を行ってもよい。
【実施例】
【００６８】
以下に、実施例及び比較例を挙げて本発明をより具体的に説明するが、本発明はその要旨を超えない限り、以下の実施例により何ら限定されるものではない。
【００６９】
［実施例１（図１のフロー）］
図１のフローにおいて、粒径２〜４ｍｍ、純度９９％以上のスポンジチタン３３０ｍＬと、粒径２．０ｍｍ、純度９９．７％の金属アルミニウム３３０ｍｌとを混合し、内径３０ｍｍのカラムに充填して還元塔７を構成し、セレン酸ナトリウム添加排煙脱硫排水を処理した。具体的には、原水として煙脱硫排水にセレン酸Ｎａ４．８ｍｇ／Ｌ（Ｓｅとして２ｍｇ／Ｌ）を添加したものを用いた。この原水中の亜硫酸イオン、チオ硫酸イオン、亜硝酸性窒素及び亜硝酸イオン濃度は次の通りである。  
ＳＯ３２−    １０ｍｇ／Ｌ
Ｓ２Ｏ３２−  １０ｍｇ／Ｌ
ＮＯ２−Ｎ  １０ｍｇ／Ｌ
ＮＯ２−    ３２．９ｍｇ/Ｌ
【００７０】
ｐＨ調整槽２ではｐＨを４となるようにＨＣｌを４００ｍｇ／Ｌ添加した。添加手段６ｂからは、還元塔７への流入水のｐＨが２．１となるようにＨＣｌを添加した。合計のＨＣｌ添加量は、ＨＣｌとして４００ｍｇ／Ｌであった。還元塔流入水温６５±１℃となるように添加手段６ａから水蒸気を吹き込んだ。その他の条件は次の通りとした。  
還元塔７への通水量  １０Ｌ／ｈ（ＳＶ１５ｈ−１）
オゾン酸化槽出口オゾン濃度管理値０．０２ｍｇ／Ｌ（オゾン添加量を制御）
オゾン平均添加濃度  ８０ｍｇ／Ｌ
還元塔洗浄頻度  ２４ｈに１回
スクラバー２１の風量  １０Ｌ／ｍｉｎ
【００７１】
測定結果は次の通りであった。  
オゾン酸化槽出口  ＯＲＰ３００ｍＶ（ｐＨ８．０）
オゾン酸化槽出口
ＳＯ３２−  ０ｍｇ／Ｌ
Ｓ２Ｏ３２−  ０ｍｇ／Ｌ
ＮＯ２−Ｎ  ０ｍｇ／Ｌ
Ｓｅ  ２ｍｇ／Ｌ
処理水溶解Ｓｅ濃度  ０．０５ｍｇ／Ｌ
スクラバー入口Ｈ２Ｓ濃度  ０．００ｐｐｍ
【００７２】
[比較例１]
オゾン酸化槽１を省略したこと以外は図１の通りのフローにて同一条件にて前記原水を処理した。その結果は、次の通りであった。  
処理水溶解Ｓｅ濃度  ０．５ｍｇ／Ｌ
スクラバー入口Ｈ２Ｓ濃度  １０ｐｐｍ
【００７３】
この実施例１及び比較例１より、本発明によると、セレン処理性能を高めつつ硫化水素の発生を抑制できることが認められた。
【００７４】
［実施例２（図２のフロー）］
図２に示すように、図１のフローに対してＳｅ回収ラインを付加して通水を実施した。実施例１と異なる条件は以下の通りである。  
還元塔洗浄廃液量  ５Ｌ
汚泥引抜量  １２Ｌ／ｄ（２４ｈに１回引抜き）
還元塔洗浄廃液の濾過器への送液量  ５Ｌ／ｈ（１ｈかけて送液）
濾液の還元塔処理水槽への送液量  ０．２１Ｌ／ｈ（１ｈかけて得られた濾液を２４ｈかけて送液）
濾過器寸法  φ３６ｍｍ、Ｈ１ｍ
濾過速度  ５ｍ／ｈ
逆洗速度  １２０ｍ／ｈ
逆洗水量  ２Ｌ
【００７５】
その結果は次の通りであった。  
Ｓｅ濃縮液量  １００ｍＬ
Ｓｅ濃縮固形物回収量  ２．０ｇ−ｄｒｙ／２４ｈ（真空脱水で得られたケーキを５０℃で風乾）
Ｓｅ濃縮固形物Ｓｅ含有量  １０％
【００７６】
通水開始２日目の測定結果は次の通りであった。  
処理水溶解Ｓｅ濃度  ０．０７ｍｇ／Ｌ
汚泥中Ｓｅ含有量  ２０ｍｇ／Ｌ
【００７７】
［実施例３（図２のフロー）］
条件を以下の通りとし、実施例２と同様の処理を行った。  
還元塔洗浄廃液量  ５Ｌ
還元塔洗浄廃液のｐＨ調整槽（２）への送液量  ０．２１Ｌ／ｈ（２４ｈかけて送液）
汚泥引抜量  １２Ｌ／ｄ（２４ｈに１回引抜き）
還元塔洗浄廃液の濾過器への送液量  ０．２１１Ｌ／ｈ（１ｈかけて送液）
還元塔処理水槽水の濾過器への送液量  ２０Ｌ／ｈ
濾液の還元塔処理水槽への送液量  ２０．２Ｌ／ｈ
濾過速度  ２０ｍ／ｈ
逆洗速度  １２０ｍ／ｈ
逆洗水量  ２Ｌ
【００７８】
その結果は次の通りであった。  
Ｓｅ濃縮液量  １００ｍＬ
Ｓｅ濃縮固形物回収量  ４．０ｇ−ｄｒｙ／２４ｈ（真空脱水で得られたケーキを５０℃で風乾）
Ｓｅ濃縮固形物Ｓｅ含有量  ９％
【００７９】
通水開始２日目の測定結果は次の通りであった。
【００８０】
処理水溶解Ｓｅ濃度  ０．０６ｍｇ／Ｌ
汚泥中Ｓｅ含有量  ７ｍｇ／Ｌ
【００８１】
［実施例４（図２のフロー）］
条件を以下の通りとすると共に、洗浄排水槽および還元塔処理水槽（３Ｌ）はスターラー攪拌し、空気中の酸素を強制的に取り込ませたこと以外は実施例２と同様の処理を行った。  
還元塔洗浄廃液量  ５Ｌ
還元塔洗浄廃液のｐＨ調整槽（２）への送液量  ０．２１Ｌ／ｈ（２４ｈかけて送液）
汚泥引抜量  １２Ｌ／ｄ（２４ｈに１回引抜き）
還元塔洗浄廃液の濾過器への送液量  ０．２１１Ｌ／ｈ（１ｈかけて送液）
還元塔処理水槽水の濾過器への送液量  ２０Ｌ／ｈ
濾液の還元塔処理水槽への送液量  ２０．２Ｌ／ｈ
濾過速度  ２０ｍ／ｈ
逆洗速度  １２０ｍ／ｈ
逆洗水量  ２Ｌ  
【００８２】
その結果は次の通りであった。  
Ｓｅ濃縮液量  １００ｍＬ
Ｓｅ濃縮固形物回収量  ４．１ｇ−ｄｒｙ／２４ｈ（真空脱水で得られたケーキを５０℃で風乾）
Ｓｅ濃縮固形物Ｓｅ含有量  ９％
【００８３】
通水開始２日目の測定結果は次の通りであった。  
処理水溶解Ｓｅ濃度  ０．０５ｍｇ／Ｌ
汚泥中Ｓｅ含有量  ７ｍｇ／Ｌ
【００８４】
［実施例５（図３のフロー）］
図３に示すように、図１のフローに対して水素回収ラインを付加して通水を実施した。ただし、アルカリスクラバー５２の代りに酸化鉄系の硫化水素吸着剤が充填された硫化水素吸着塔を設置した。還元塔の洗浄時以外は、還元塔からのガスの吸引は行わず、還元塔からの発生ガスは酸化鉄系の硫化水素吸着剤が充填された硫化水素吸着塔に通気した後、ミストセパレーターを経て水素貯留タンク５３に移送した。実施例１と異なる条件は次の通りである。  
スクラバー風量  １０Ｌ／ｍｉｎ
スクラバー運転時間  ２４ｈ連続
スクラバー吸収液ｐＨ  １２
【００８５】
測定結果は次の通りである。  
処理水溶解Ｓｅ濃度  ０．０８ｍｇ／Ｌ
スクラバー入口水素濃度  ０．０％（通水時）、ｍａｘ．２％（還元塔洗浄時）
スクラバー入口硫化水素濃度  ０．００ｐｐｍ（通水時）、０．５ｐｐｍ（還元塔洗浄時）
スクラバー出口硫化水素濃度  ０．００ｐｐｍ（通水時および還元塔洗浄時）
水素貯留タンク内ガス水素濃度  ９０％
水素貯留タンク内ガス硫化水素濃度  ０．０ｐｐｍ
【００８６】
［実施例６（図３のフロー）］
酸化鉄系硫化水素吸着剤による硫化水素吸着塔の代わりにアルカリスクラバーを設置したこと以外は実施例５と同様の処理を行い、還元塔から回収した水素ガスを水素貯留タンクに移送した。結果は実施例５と同じであった。
【符号の説明】
【００８７】
１  オゾン酸化槽
５  熱交換器
７  還元塔
２１  スクラバー
３３  濾過器
３６  洗浄排水槽
４０  逆洗水槽
５１  ミストセパレータ
５２  アルカリスクラバー
５３  水素タンク
【図１】
2015039652.tif 000003
【図２】
2015039652.tif 000004
【図３】
2015039652.tif 000005